(57)【特許請求の範囲】
【請求項１】
身体組織中にまたはそれに隣接して固定されるように構成された、コートされた医療用インプラントであって、
本体表面を有するインプラント本体と、
前記本体表面の少なくとも一部の上に形成されたコーティングと
を含み、前記コーティングが、
プラズマ堆積によって前記本体表面上に直接形成された、アミン官能基を含む第１の化学成分と、
前記第１の化学成分に化学的に結合しており、前記第１の化学成分に結合した後に、少なくとも１つの遊離カルボン酸官能基を有する第２の化学成分であって、前記第２の化学成分が、２，０００から１０，０００までの範囲の平均分子量を有し、カルボン酸含有多糖、ポリアクリル酸、ならびにそのような酸のエステルおよび誘導体の少なくとも１つを含む第２の化学成分と、
前記少なくとも１つの遊離カルボン酸官能基に化学的に結合した第３の化学成分と
を含み、前記医療用インプラントが、眼内レンズおよびコンタクトレンズからなる群から選択される、医療用インプラント。
【請求項２】
前記第２の化学成分が、２，０００から１０，０００までの範囲の平均分子量を有する有機酸を含む、請求項１に記載の医療用インプラント。
【請求項３】
前記医療用インプラントが眼内レンズを含む、請求項１に記載の医療用インプラント。
【請求項４】
前記第１の化学成分が、ヘプチルアミン、アリルアミン、２−アミノ−メタクリレート、２−アミノ−エチルメタクリレート、アミノ−エチレン、エチルアミン、エチレンジアミン、ジアリルアミンおよびヘキシルアミンの少なくとも１つを含む、請求項１に記載の医療用インプラント。
【請求項５】
前記第３の化学成分が、アミノ酸、溶解性のペプチド、セレノシスタミン、ポリヘキサメチレンビグアナイド、タンパク質およびポリエチレンオキシドからなる群から選択される、請求項１に記載の医療用インプラント。
【請求項６】
前記第３の化学成分は、前記コーティングが、細胞破壊性コーティング、生体適合性コーティングまたは非汚染性コーティングの１つを含むように選択される、請求項１に記載の医療用インプラント。
【請求項７】
第１の化学成分が、一級アミンまたは二級アミンを含む、請求項１に記載の医療用インプラント。
【請求項８】
前記コーティングが、エチル−ジメチルプロピル−アミノカルボ−ジイミドを含む残存触媒をさらに含む、請求項１に記載の医療用インプラント。
【請求項９】
インプラント本体表面を含むインプラント本体と、
前記インプラント本体表面上に形成されたコーティングと
を含むコートされた医療用インプラントであって、
前記コーティングが、前記インプラント本体に対するタンパク質の接着および細胞の接着を阻害し、第３の化学成分を含むコーティング外表面を含み、前記第３の化学成分が、アミド連結によって、２，０００から１０，０００までの範囲の平均分子量を有する第２の化学成分のカルボン酸官能基に結合しており、前記第２の化学成分が、アミド連結によって、前記インプラント本体表面上に直接プラズマコートされているアミンを含む下層の第１の化学成分に固定化されており、前記第２の化学成分が、カルボン酸含有多糖、ポリアクリル酸、ならびにそのような酸のエステルおよび誘導体の少なくとも１つを含み、前記医療用インプラントが、眼内レンズおよびコンタクトレンズからなる群から選択される、医療用インプラント。
【請求項１０】
前記医療用インプラントが、眼内レンズを含む、請求項９に記載の医療用インプラント。
【請求項１１】
前記下層の第１の化学成分が、ヘプチルアミン、アリルアミン、ジアリルアミン、２−アミノ−メタクリレート、２−アミノ−エチルメタクリレート、アミノ−エチレン、エチルアミン、エチレンジアミンおよびヘキシルアミンの少なくとも１つを含む、請求項９に記載の医療用インプラント。
【請求項１２】
前記インプラント本体が、眼内レンズ本体を含む、請求項９に記載の医療用インプラント。
【請求項１３】
前記第３の化学成分が、アミノ酸、溶解性のペプチド、セレノシスタミンおよびポリヘキサメチレンビグアナイドから選択される、請求項９に記載の医療用インプラント。
【請求項１４】
レンズ外表面を含む光透過性のレンズ本体と、
前記レンズ外表面の少なくとも一部の上に形成されたコーティングと
を含むコートされた医療用インプラントであって、
前記コーティングが、第３の化学成分を含むコーティング外表面を含み、前記第３の化学成分が、アミド連結によって、２，０００から１０，０００までの範囲の平均分子量を有する第２の化学成分のカルボン酸官能基に結合しており、前記第２の化学成分が、アミド連結によって、前記レンズ外表面の前記少なくとも一部の上に直接プラズマコートされているアミンを含む下層の第１の化学成分に固定化されており、前記第２の化学成分が、カルボン酸含有多糖、ポリアクリル酸、ならびにそのような酸のエステルおよび誘導体の少なくとも１つを含み、前記医療用インプラントが、眼内レンズおよびコンタクトレンズからなる群から選択される、医療用インプラント。
【請求項１５】
前記下層の第１の化学成分が、ヘプチルアミン、アリルアミン、ジアリルアミン、２−アミノ−メタクリレート、２−アミノ−エチルメタクリレート、アミノ−エチレン、エチルアミン、エチレンジアミンおよびヘキシルアミンの少なくとも１つを含む、請求項１４に記載の医療用インプラント。
【請求項１６】
前記第３の化学成分が、アミノ酸、溶解性のペプチド、セレノシスタミン、ポリヘキサメチレンビグアナイド、タンパク質およびポリエチレンオキシドから選択される、請求項１４に記載の医療用インプラント。
【発明の詳細な説明】
【技術分野】
【０００１】
本明細書に記載する実施形態は、一般に、コートされた眼内レンズおよびその他の医療用インプラントに関し、これらは、コートされた表面に対する、増殖細胞および／またはタンパク質の付着を最小限に抑える組成物を用いてコートされる。
【背景技術】
【０００２】
ヒトの眼は、最も簡単に表現すると、光を角膜と呼ばれる透明な外側部分を通して透過させ、屈折させ、それに続いて、水晶体によって眼の後部網膜上で画像の焦点を合わせることによって、視力をもたらすように機能する。焦点画像の質は、眼の大きさ、形状および長さ、ならびに角膜および水晶体の形状および透明度を含めた、多くの要因に依存する。外傷、年齢または疾患に起因して水晶体の透明度が低下すると、網膜まで透過することができる光の量が減少するので視力が悪化する。こうした眼の水晶体の欠陥は、医学的には、白内障として知られている。この状態は、水晶体を外科的に除去し、眼内レンズまたは「ＩＯＬ」として知られている人工水晶体を埋め込むことによって治療する。
【０００３】
一般的に、白内障の水晶体を除去し、ＩＯＬを埋め込む手順は、普及し、事実上日常的になっている。しかし、場合によっては、ＩＯＬの埋め込み後に、嚢膜の後部上で細胞の増殖が起こる。この状態は、後発白内障の形成、またはより正確には、後嚢混濁として知られている。これは、増殖細胞によって、網膜への光透過が遮断されやすくなり、視力の悪化を引き起こすからである。典型的な治療では、Ｎｄ：ＹＡＧレーザー光を定期的に使用して、水晶体後嚢表面から、増殖細胞を切除する。この切除過程の間に、水晶体後嚢膜の一部も影響を受ける。この膜に穴が開く恐れがあり、このため、少なくとも水晶体後部が硝子体液に曝されることになる。硝子体液が、水晶体を越えて眼房水に浸潤する場合があり、これは望ましくない。したがって、この処置には問題がある。さらに、この治療の定期性も、頻繁な来院が必要になることにより患者に不都合をもたらす。
【０００４】
後嚢混濁は、多くの要因に依存すると思われ、それらには、患者に関連する要因もあれば、ＩＯＬに関連する要因もある。いくつかのＩＯＬは、その他のＩＯＬよりも、後部混濁を起こしにくいようである。後嚢混濁を阻止または阻害するための薬理学的なアプローチが探索されており、いくつかのアプローチには、溶液中の細胞傷害剤、またはＩＯＬ表面から周囲の流体および組織中へ放出させるための細胞傷害剤がある。しかし、そのような遊離の細胞傷害剤は、その他の眼内組織に対して有害な効果を及ぼす恐れがある。
【０００５】
細胞の増殖およびタンパク質の接着は、埋め込まれたＩＯＬに限定されず、その他の装置を患者に埋め込んだ場合にもかなり頻繁に生じる。また、例えば、シャント（例えば、透析治療に、または医薬品および／もしくは栄養分の長期の日常的な静脈内投与のために使用される）、緑内障用シャント、ペースメーカー、除細動器、心臓用ステント等の医療用の装置もしばしば、表面上に細胞の増殖およびタンパク質の接着を受ける。そのような細胞の増殖およびタンパク質の接着は、顕著な問題をもたらす恐れがある。例えば、透析用シャントは、付着タンパク質および／または増殖細胞を除去するために定期的に清掃する必要がある場合があり、最終的には、取り出し、取り換える必要がある場合がある。組織性の閉塞物（ｂｌｏｃｋａｇｅ）に起因して、そのようなシャントを取り換える必要性が生じた場合、新しいシャントは通常、異なる部位における異なる血管中に設置しなければならない。患者が有するシャントに適した部位の数は、限られている。したがって、細胞性および／またはタンパク質性組織によるシャントの閉塞は、長期の患者の看護において重大な問題をもたらす。
【０００６】
再利用可能なコンタクトレンズ（すなわち、単回使用の使い捨てレンズではない）を使用する場合の主要な関心領域の１つは、清浄なレンズ表面を維持することである。通常の使用においては、コンタクトレンズは次第に、タンパク質物質で覆われるようになり、これは少なくとも、装用者の快適さに影響を及ぼし、場合によっては、より重大な問題に至る恐れがある。したがって、使用者は、これらのタンパク質の沈着物を除去するために設計されたプロトコールに従って、毎日等の間隔で、レンズを清掃するように勧められる。相当な割合の使用者の側で、清掃プロトコールに正確に従えない、またはこれらのプロトコールを推奨通り定期的に実施できないために、場合によっては、合併症に至る恐れがある。
【発明の概要】
【発明が解決しようとする課題】
【０００７】
したがって、ＩＯＬ、コンタクトレンズ、シャント、ペースメーカー、除細動器等の医療用インプラントのためのコーティングであって、当該コーティング上におけるタンパク質の接着および細胞の増殖を阻害または阻止するコーティングを開発することが望ましい。さらに、ＩＯＬおよびコンタクトレンズの場合には、コーティングが、良好な光透過光学特性を有することが望ましい。さらには、コートされたＩＯＬ、コンタクトレンズおよびその他の医療用インプラントのその他の望ましい特色および特徴が、これに続く詳細な説明および添付の特許請求の範囲から、付随する図面および前記の技術分野および背景技術も併せて考慮すれば、明らかになるであろう。
【課題を解決するための手段】
【０００８】
本発明の実施形態のある例は、コートされた医療用インプラントを提供する。この医療用インプラントは、インプラント表面を有し、コーティングが、当該インプラント表面の少なくとも一部の上に形成される。このコーティングは、第２の化学成分のカルボン酸官能基に化学的に結合している第１の化学成分のコーティング外表面を含む。この第２の化学成分は、アミド連結によって、下層の第３の化学成分に固定化されており、この第３成分は、インプラント本体の表面上に直接プラズマコートされている。このコーティングが、インプラント表面のコート部分上において、タンパク質の接着および／または細胞の増殖を阻害または阻止する。
【０００９】
別の例では、第２の化学成分は、第１の化学成分と自由に反応し、化学的に結合できるカルボン酸官能基を有する有機酸を含む。この有機酸は、光学用途には約２，０００から約１０，０００までの範囲の平均分子量を有し、非光学用途にはより大きな平均分子量を有する場合がある。
【００１０】
本発明の実施形態のさらなる例では、光透過性レンズ本体が、レンズ本体表面の少なくとも一部の上に形成された光学的に透明なコーティングを有し、このコーティングは、レンズ本体に対するタンパク質の接着および細胞の接着を阻害する。このコーティングは、有機酸のカルボン酸官能基に化学的に結合している第１の化学成分のコーティング外表面を含む。この有機酸は、約２，０００から約１０，０００までの範囲の平均分子量を有し、アミド連結によって、下層の第２の化学成分に固定化されている。この第２の化学成分は、レンズ本体の表面上に直接プラズマコートされている。
例えば、本発明は、以下の項目を提供する。
（項目１）
身体組織中にまたはそれに隣接して固定されるように構成された、コートされた医療用インプラントであって、
本体表面を有するインプラント本体と、
前記本体表面の少なくとも一部の上に形成されたコーティングと
を含み、前記コーティングが、
プラズマ堆積によって前記本体表面上に直接形成された、アミン官能基を含む第１の化学成分と、
前記第１の化学成分に化学的に結合しており、前記第１の化学成分に結合した後に、少なくとも１つの遊離カルボン酸官能基を有する第２の化学成分と、
前記少なくとも１つの遊離カルボン酸官能基に化学的に結合した第３の化学成分と
を含む、医療用インプラント。
（項目２）
前記第２の化学成分が、約２，０００から約１０，０００までの範囲の平均分子量を有する有機酸を含む、項目１に記載の医療用インプラント。
（項目３）
眼内レンズを含み、前記コーティングが、前記眼内レンズの像の解像度に対して取るに足らない影響しか及ぼさない、項目１に記載の医療用インプラント。
（項目４）
前記第２の化学成分が、カルボン酸含有多糖、ポリアクリル酸、ならびにそのような酸のエステルおよび誘導体の少なくとも１つを含む、項目１に記載の医療用インプラント。
（項目５）
前記第１の化学成分が、ヘプチルアミン、アリルアミン、２−アミノ−メタクリレート、２−アミノ−エチルメタクリレート、アミノ−エチレン、エチルアミン、エチレンジアミン、ジアリルアミンおよびヘキシルアミンの少なくとも１つを含む、項目１に記載の医療用インプラント。
（項目６）
前記第３の化学成分が、アミノ酸、溶解性のペプチド、セレノシスタミン、ポリヘキサメチレンビグアナイド、タンパク質およびポリエチレンオキシドからなる群から選択される、項目１に記載の医療用インプラント。
（項目７）
前記第３の化学成分は、前記コーティングが、細胞破壊性コーティング、生体適合性コーティングまたは非汚染性コーティングの１つを含むように選択される、項目１に記載の医療用インプラント。
（項目８）
第１の化学成分が、一級アミンまたは二級アミンを含む、項目１に記載の医療用インプラント。
（項目９）
前記コーティングが、エチル−ジメチルプロピル−アミノカルボ−ジイミドを含む残存触媒をさらに含む、項目１に記載の医療用インプラント。
（項目１０）
眼内レンズ、コンタクトレンズ、ペースメーカー、除細動器、カテーテル、透析用シャント、緑内障用シャントおよび心臓用ステントからなる群から選択される、項目１に記載の医療用インプラント。
（項目１１）
インプラント本体表面を含むインプラント本体と、
前記インプラント本体表面上に形成されたコーティングと
を含むコートされた医療用インプラントであって、
前記コーティングが、前記インプラント本体に対するタンパク質の接着および細胞の接着を阻害し、第３の化学成分を含むコーティング外表面を含み、前記第３の化学成分が、アミド連結によって、第２の化学成分のカルボン酸官能基に結合しており、前記第２の化学成分が、アミド連結によって、前記インプラント本体表面上に直接プラズマコートされているアミンを含む下層の第１の化学成分に固定化されている、医療用インプラント。
（項目１２）
眼内レンズを含み、前記コーティングが、前記眼内レンズの像の解像度に対して取るに足らない影響しか及ぼさない、項目１１に記載の医療用インプラント。
（項目１３）
前記第２の化学成分が、カルボン酸含有多糖、ポリアクリル酸、ならびにそのような酸のエステルおよび誘導体の少なくとも１つを含む、項目１１に記載の医療用インプラント。
（項目１４）
前記下層の第１の化学成分が、ヘプチルアミン、アリルアミン、ジアリルアミン、２−アミノ−メタクリレート、２−アミノ−エチルメタクリレート、アミノ−エチレン、エチルアミン、エチレンジアミンおよびヘキシルアミンの少なくとも１つを含む、項目１１に記載の医療用インプラント。
（項目１５）
前記インプラント本体が、眼内レンズ本体を含む、項目１１に記載の医療用インプラント。
（項目１６）
前記第３の化学成分が、アミノ酸、溶解性のペプチド、セレノシスタミンおよびポリヘキサメチレンビグアナイドから選択される、項目１１に記載の医療用インプラント。
（項目１７）
レンズ外表面を含む光透過性のレンズ本体と、
前記レンズ外表面の少なくとも一部の上に形成されたコーティングと
を含むコートされた医療用インプラントであって、
前記コーティングが、第３の化学成分を含むコーティング外表面を含み、前記第３の化学成分が、アミド連結によって、約２，０００から約１０，０００までの範囲の平均分子量を有する第２の化学成分のカルボン酸官能基に結合しており、前記第２の化学成分が、アミド連結によって、前記レンズ外表面の前記少なくとも一部の上に直接プラズマコートされているアミンを含む下層の第１の化学成分に固定化されている、医療用インプラント。
（項目１８）
前記下層の第１の化学成分が、ヘプチルアミン、アリルアミン、ジアリルアミン、２−アミノ−メタクリレート、２−アミノ−エチルメタクリレート、アミノ−エチレン、エチルアミン、エチレンジアミンおよびヘキシルアミンの少なくとも１つを含む、項目１７に記載の医療用インプラント。
（項目１９）
前記第２の化学成分が、カルボン酸含有多糖、ポリアクリル酸、ならびにそのような酸のエステルおよび誘導体の少なくとも１つを含む、項目１７に記載の医療用インプラント。
（項目２０）
前記第３の化学成分が、アミノ酸、溶解性のペプチド、セレノシスタミン、ポリヘキサメチレンビグアナイド、タンパク質およびポリエチレンオキシドから選択される、項目１７に記載の医療用インプラント。
【００１１】
以降、種々の実施形態を、縮尺が不正確な以下の概略的な作図と併せて説明する。図中、同じ数字は、同じ要素を示す。
【図面の簡単な説明】
【００１２】
【図１】本発明のコートされた医療用インプラントの実施形態の例を示す図である。
【図２】図１の医療用インプラントの一部の横断面図であり、コーティングの実施形態の例を概略的に描写する。
【図３】コートされた医療用インプラントを作製するための本発明の方法の例示的な実施形態の流れ図である。
【発明を実施するための形態】
【００１３】
以下の詳細な説明は、例示的な性質のものであるに過ぎず、説明する実施形態を制限するものでも、説明する実施形態の適用および使用を制限するものでもない。さらに、先行する技術分野、背景技術、発明の概要、または以下の詳細な説明に示す、明示または暗示されたいずれかの理論によって拘束されることはない。
【００１４】
以下の説明および特許請求の範囲では、「アミン」という用語は、（−Ｃ−ＮＨ２）基、（−Ｃ−ＮＨＲ）基または（−Ｃ−ＮＲ２）基（式中、Ｒ＝アルキル基またはアリール基）を含む全ての化合物を含むと広義に解釈すべきである。
【００１５】
以下の説明および特許請求の範囲では、「化学成分」という用語は、他の化合物に化学的に結合して、コーティングを形成し得る化合物を意味する。したがって、各化合物は、コーティングの「化学成分」となり得る。化学成分に「第１」、「第２」または「第３」と番号を付けることには、相互に区別するため以外に意味はない。
【００１６】
以下の説明および特許請求の範囲では、「医療用インプラント」という用語は、眼内レンズ（「ＩＯＬ」）およびコンタクトレンズを含む。後者は、恒久的に埋め込むことはできないが、使用の間には、身体組織（角膜）および体液（涙液）と直接接触する。
【００１７】
以下の説明および特許請求の範囲では、「ポリアクリル酸」という用語は、少なくとも２つのカルボン酸基を有するポリマーを含むと広義に解釈すべきである。
【００１８】
以下の論述は、便宜上かつ手短に述べるために、主としてＩＯＬに焦点を合わせるが、この技術は、その他の医療用インプラントにも適用されることを理解されたい。
【００１９】
本発明のコートされたＩＯＬ１００の実施形態の例を、図１に示す。この実施例では、ＩＯＬ１００は、レンズ本体１１０を有し、そこから、一対の、レンズを保持する構造１１２が伸長し、これを、支持部１１２として示す。コーティング１７０が、支持部１１２およびレンズ本体１１０をカバーする。
【００２０】
レンズ本体１１０を通る横断面の一部を、図２に示す。コーティング１７０のこの略図は、説明の目的のためだけに、はっきりと区別できる層を描写している。図２に描写したコーティングは、拡大下では、別々のはっきりと区別できる層としては見えない。これは、相互に化学的に結合すると、別々の化学的な反応物は通常、別々の層としてではなく、単なる単一の層として目に見えるようになるからである。手短にいうと、コーティング１７０を、３つの層または化学成分を含むものとして図解する。第１の化学成分１３０は、レンズ本体１１０の外表面１２０の上に直接プラズマコートされている。第２の化学成分１４０は、アミド連結によって、第１の化学成分に化学的に結合している。第３の化学成分１５０は、第２の化学成分の遊離カルボン酸基に対する連結によって、第２の化学成分１４０に化学的に結合している。第３の化学成分１５０は、周囲の環境に曝された外表面１６０を示す。第３の化学成分を適切に選択することによって、選択された意図する目的に従って、例えば、タンパク質をはじくまたは細胞の接着を阻害する外表面の特性を注文に応じて作る。
【００２１】
第１の化学成分１２０は、アミンの化学的群から選択することができる。望ましくは、選択されたアミンは、インプラント表面上に直接、ＲＦ（「高周波」）プラズマ蒸着または化学蒸着の技法によって容易に堆積できるように比較的揮発性を示すべきである。これらの技法によって、アミンとインプラントの表面との間の化学反応が促進されて、インプラントの表面上に薄いアミンの被膜が密着する。選択されたアミンは、アミンの被膜を堆積した後の反応に利用可能な、少なくとも１つの遊離の（−Ｃ−ＮＨ２）基または（−Ｃ−ＮＨＲ）基（式中、Ｒ＝アルキル基またはアリール基）をさらに有すべきである。アミンの被膜は、軟質アクリル材料、シリコーン系のポリマー、ポリメチルメタクリレートおよびその誘導体等の、ＩＯＬおよびコンタクトレンズを形成するために使用する材料上にプラズマ技法によって堆積することができる。さらに、アミンの被膜は、透析用シャント、緑内障用シャント等の、その他のインプラントを形成するために使用する有機ポリマー上に堆積することもできる。さらに、アミンの被膜は、除細動器、ペースメーカー、心臓用ステント等において通常使用する金属上に堆積することもできる。有用な第１の化学成分の非限定的な例のリストとして、ヘプチルアミン、アリルアミン、２−アミノ−メタクリレート、２−アミノ−エチルメタクリレート、アミノ−エチレン、エチルアミン、ヘキシルアミン等が挙げられる。一級アミンおよび二級アミンが好ましいが、その他のアミンも使用してもよい。一般に、プラズマにより堆積した被膜の厚さは、約１０から約３００オングストローム程度であるが、他の厚さも有用となり得る。
【００２２】
第１の化学成分を、医療用インプラントの外表面上に、薄い被膜として堆積させてしまうと、第２の化学成分を、この薄い被膜の遊離アミン基と反応させることができる。この反応は、プラズマコートされた医療用インプラントを第２の化学成分の溶液中に浸すことによって、あるいはその溶液を用いてスピンコートする、塗装するもしくはスプレーすること、または別の適切な技法によって実施することができる。第２の化学成分は、第１の化学成分の遊離アミン基に化学的に結合することができ、第１の化学成分との結合の後には、第３の化学成分と結合するのに利用可能な少なくとも１つの遊離カルボン酸基を有する組成物から選択することができる。望ましくは、第２の化学成分は、約２，０００から上限約１０，０００までの範囲の平均分子量を有するポリアクリレート等の有機ポリマー酸から選択される。この範囲の平均分子量が、光透過性のコーティングを形成するのに適しており、このようなコーティングは、ＩＯＬおよびコンタクトレンズ等のインプラントにおいて使用するための、適切な（例えば、許容できる程度の光学解像度の像を維持する）光学特性を有する。適用したコーティングが依然として、許容できる像の解像度を維持するならば、コーティングの、像の質に対する影響は、「取るに足らない」とみなすことができる。光学特性が重要でない場合には、より高い分子量を有するポリマー酸が有用である場合がある。したがってまた、１０，０００を越える平均分子量も有用であり得る。有用な第２の化学成分の非限定的な例のリストとして、天然または合成のいずれにしても、カルボン酸を含有する多糖（例えば、ヒアルロン酸、ヘパリン、コンドロイチン硫酸、カルボキシメチルセルロース）、ポリアクリル酸ならびにそのような酸のエステルおよび誘導体、ポリマレイン酸ならびにポリマー性カルボン酸の酸無水物等が挙げられる。酸の誘導体の非限定的な例として、ポリマレイン酸無水物、ならびにアクリル酸、メタクリル酸、マレイン酸およびマレイン酸無水物等のカルボン酸を含有するモノマーの、メチルメタクリレート等のその他の非カルボン酸モノマーとのコポリマーが挙げられる。
【００２３】
第１の化学成分と第２の化学成分とを化学的に組み合わせ、医療用インプラント表面上において反応生成物を固定化して、選択された第３の化学成分を添加するためのプラットフォームを得る。第３の化学成分は、第２の化学成分の遊離カルボン酸基と化学的に反応することができる部分を含む必要がある。したがって、第３の化学成分は、広い範囲の化学的な組成物から選択することができ、主として、コーティング表面に所望される性質に基づいて選択される。例えば、第３の化学成分は、細胞破壊性コーティングを形成することができる。細胞破壊性コーティングの場合、第３の化学成分は、例えば、ＩＯＬが後嚢の接着を阻止するように、アミノ酸または溶解性のペプチドを含むことができる。第３の化学成分はまた、例えば、ＩＯＬまたはコンタクトレンズの場合、タンパク質接着および細胞増殖を阻止するためには、メラチン（ｍｅｌａｔｔｉｎ）、（眼内に自然に存在するグルタチオンとの相互作用によって生成する結合体中の）セレノシスタミン（ｓｅｌｅｎｏｓｙｓｔａｍｉｎｅ）、ポリヘキサメチレンビグアナイド（ＰＨＭＢ）、溶解性のペプチド等のいずれであってもよい。前記およびその他の細胞破壊性コーティングに加えて、その他の潜在的なコーティングとして、生体適合性コーティング、例えば、Ａｒｇ−Ｇｌｙ−Ａｓｐ−Ｓｅｒペプチド等のＲＧＤ、その他のアミノ酸およびペプチド、フィブロネクチンおよびアルブミン等のタンパク質；ならびにポリエチレンオキシド（ＰＥＯ）等の非汚染性コーティング等が挙げられる。
【００２４】
第３の化学成分を、最初の２つの化学成分に適用し、アミド連結によってカルボン酸基に化学的に結合させると、このコートされた医療用インプラントは、任意の必要なまたは要求される埋め込み前の処置、例えば、滅菌の後には、本質的に使用できる状態になる。
【００２５】
図３に、コートされた医療用インプラントを作製するための多段プロセス３００の例示的な実施形態を図解する。工程３１０において、インプラント表面を準備し、それに続いて、その上にアミンをプラズマにより堆積する。このインプラント表面の準備には、適切な洗剤中におけるほこりおよび任意の遊離の破片の清掃、脱脂、洗浄等が含まれる。この表面を清掃し終えたとき、乾燥させてもよい。次いで、清掃および乾燥したインプラントは、工程３２０において、プラズマチャンバー中に置いて、プラズマコートすることができる。プラズマコーティングのパラメータは、インプラント表面上へのプラズマ堆積のために選択された第１の化学成分の性質に依存することになろう。
【００２６】
プラズマコーティングのパラメータは、インプラント表面上へのプラズマ堆積のために選択された第１の化学成分の性質に依存する。典型的には、プラズマ堆積に、アルゴンまたは酸素を用いたプラズマ清浄化ステップが先行してよい。適切なアミン化合物は、アンモニアもしくはメチルアミン等の気体であり、またはより一般的には、液体のアミン化合物、例えば、プロピルアミン、ブチルアミン、ペンチルアミン、ヘキシルアミン、ヘプチルアミン、オクチルアミン、エチレンジアミン等のアルキルアミンである。好ましいアルキルアミンは、十分に揮発性であって、真空下のプラズマチャンバー中で容易に蒸発するアミンである。これらの液体のアルキルアミン化合物のうちでは、ペンチルアミン、ヘキシルアミンおよびヘプチルアミンが好ましいが、これらのうちでも、ヘプチルアミンが最も好ましい。また、揮発性のより低いアミンも、アミン化合物を真空下で加熱して、プラズマを維持するのに十分な蒸気をチャンバー中にもたらすことによって使用することができる。
【００２７】
また、オレフィン系アミン、アクリル系アミンおよびスチレン系アミン等、エチレン系不飽和部分をそれらの構造中に有するアミン化合物も、活用するのに有用で、望ましい。適切なオレフィン系アミン化合物として、アリルアミン、ジアリルアミンまたは４−アミノブテン等、揮発性の液体であるものが挙げられる。適切なアクリル系アミンとして、２−アミノエチルアクリレート、２−アミノエチルメタクリレート、３−アミノプロピルアクリレートおよび３−アミノプロピルメタクリレート等が挙げられる。適切なスチレン系アミンの例として、４−アミノスチレンが挙げられる。
【００２８】
プラズマ堆積は、有機アミン含有化合物を蒸気の形態でチャンバー中に誘導した後に実施することができる。例えば、有機アミン化合物のＲＦプラズマによる堆積は、わずかなＲＦ出力、例えば、約３０から約１２０ワット（Ｗ）の範囲で、選ばれた化合物に依存して変化し得るチャンバー圧力下で実施することができる。ヘプチルアミンの場合に使用する典型的な条件として、約２５から約３２５ｍＴｏｒｒ、より典型的には１１０から１３０ｍＴｏｒｒのチャンバー圧力における、約６０ＷのＲＦ出力を挙げることができる。コーティングは、２００オングストロームのコーティングの厚さまで堆積することができる。別の有機アミン化合物であるアリルアミンは、ＲＦプラズマ工程において、約１００から１５０Ｗの出力、約１００〜３００ｍＴｏｒｒの圧力で、１００から５００オングストロームの厚さまで堆積することができる。したがって、ＲＦプラズマ堆積の条件は、選択された特定のアミン化合物に基づいて変化させてよい。
【００２９】
プラズマコートした後に、工程３３０において、第２または架橋性の化学成分を、プラズマコートされた表面上の遊離アミン基に共有結合させることができる。一般的に、この架橋性化学物質として、ポリアクリル酸を挙げることができ、アミド連結を形成するための遊離アミン基とのその反応は、エチルジメチルプロピルアミノジイミド（「ＥＤＣ」）を用いて触媒することができるが、また、その他の触媒も使用してよい。アミド連結が形成されると、工程３４０において、インプラント表面を脱イオン水中で洗浄する。この時点で、コートされたインプラント表面は、ポリアクリル酸の遊離カルボン酸基を用いることによって、そこに第３の化学成分を共有結合させるためのプラットフォームを提供する。
【００３０】
工程３５０において、第３の化学成分を、遊離の反応性カルボン酸基の少なくともいくつかと反応させて、表面のコーティングを形成する。カルボン酸の連結反応のパラメータは、選択された特定の第３の化学成分、使用するいずれかの触媒、およびカルボン酸基に対する共有結合性またはイオン性の連結を形成するために通常考慮されるその他の要因に依存する。反応が完了したとき、次いで、工程３６０おいて、任意の残存遊離カルボン酸基を中和して、ＩＯＬ等の有用なコートされたインプラントを生成することができる。
【００３１】
以下の実施例を、本発明の少なくともいくつかの実施形態を例証するために提供するが、これによって、本明細書および添付の特許請求の範囲に記載する本発明の範囲が制限されることはない。
【実施例】
【００３２】
プラズマ堆積ヘプチルアミン被膜の適用
ＲＦプラズマチャンバー（Ａｄｖａｎｃｅｄ  Ｓｕｒｆａｃｅ  Ｔｅｃｈｎｏｌｏｇｙ，Ｉｎｃ．製）を、材料の加工のために、最初に、酸素によるエッチング処理を実施して、チャンバーを清掃することによって準備した。酸素によるエッチング処理を、２５０ｍＴｏｒｒの圧力および１６０ＷのＲＦ出力を用いて、酸素流量を５０ｃｃ／分に設定することによって実施した。形成された酸素プラズマは、３Ｗ以下の反射ＲＦ出力、および時間と共に青灰色に最終的に減退する、特徴的なかすんだ青色を有した。酸素によるエッチング処理は、チャンバー清掃のために、２時間続けた。
【００３３】
レンズ保持プレートおよび厚さゲージの清掃を、アルゴンによるプラズマエッチング処理においてさらに実施した。その後、ステンレス鋼製のレンズ保持プレートおよび厚さゲージをチャンバーの中心内に取り付け、厚さゲージの導線をチャンバー制御システムに接続した。次いで、厚さゲージを、レンズ保持プレート上に載せた。アルゴンによるプラズマエッチング処理は、９０ｃｃ／分のアルゴン流量を用いて、１４０ＷのＲＦ出力、２５０ｍＴｏｒｒの圧力で３０分間実施した。アルゴンのプラズマは、桃色から紫色を呈し、３Ｗ以下の反射ＲＦ出力を有した。清掃後、レンズ保持プレートおよび厚さゲージを、チャンバーから取り出し、層流フード中に置いた。
【００３４】
レンズ保持プレートを周囲温度まで冷却した後、最大３０個のＡＣＲＹＳＯＦ（登録商標）（Ａｌｃｏｎ、Ｆｏｒｔ  Ｗｏｒｔｈ、テキサス州の商標）眼内レンズ（「ＩＯＬ」）、Ｍｏｄｅｌ  ＭＡ６０ＢＭを、レンズ保持プレート上に置いた。次いで、レンズを含有する、レンズ保持プレートを、プラズマチャンバー内に取り付け、レンズ保持プレート上に厚さゲージを再度載せた。最初に、アルゴンによるプラズマエッチング処理を、チャンバー中のＩＯＬ上で、６０ＷのＲＦ出力、２５０ｍＴｏｒｒの圧力、および９０ｃｃ／分のアルゴン流量で実施した。６分間のアルゴンによるプラズマ処理後に、ＲＦ出力のスイッチを止めた。
【００３５】
その後、ヘプチルアミンのプラズマコーティングを、チャンバー中のＩＯＬ表面に適用した。５グラムのヘプチルアミンを、２５０ｍＬの丸底フラスコ中に入れ、新しい単穴ゴム栓をフラスコ内に挿入した。フラスコの内部は、穴付き栓を通してプラズマチャンバーの入口と連絡していた。チャンバーを１分間排気し、次いで、ヘプチルアミンのフラスコへのニードル弁を開いた。排気を３分間続け、次いで、システムを、１０分間かけて平衡化させた。厚さゲージをゼロとし、ＲＦ出力にスイッチを入れた。ヘプチルアミンのプラズマ堆積を６０Ｗで実施し、ヘプチルアミンを２００オングストロームの厚さまで堆積した。これらの条件下では、典型的なチャンバー圧力は、約１０から５０ｍＴｏｒｒの範囲である。所望の厚さが達成された後、ヘプチルアミンの流れを止め、ＲＦ出力のスイッチを止めた。２分後、チャンバーを排気して、残存ヘプチルアミンを除去した。１０分後、チャンバーにアルゴンを流し、チャンバーを開いた。ＩＯＬを取り出し、レンズ保持プレートを、層流フード内に置いた。ＩＯＬに、レンズ保持プレート上の行と列による位置に従ってラベルした。液滴による接触角の測定を、ヘプチルアミンによりプラズマコートされたＩＯＬ上で、水を用いて実施した。典型的な接触角は、７０から９０°の範囲であることが見い出された。
【００３６】
プラズマ堆積被膜に対するポリアクリル酸の共有結合
コートされた各ＩＯＬを、２，０００の平均分子量を有する０．０１２％ポリアクリル酸０．５ｍｌを仕込んだ、別々の１．５ｍｌ遠心用バイアル中に入れた。それぞれのバイアルに、新たに調製した、ｐＨ３．６の緩衝化溶液中の０．４Ｍエチルジメチルプロピルアミノジイミド（「ＥＤＣ」）０．１ｍｌを添加した。次いで、密閉した各バイアルを、ボルテックスミキサー上で、約１０秒間混合した。バイアルを、室温で約１時間放置して、ポリアクリル酸のカルボン酸基と、アミン基との間の反応をさらに進めて、アミド連結を形成させた。さらに４回のＥＤＣの添加を、１時間置きに実施した。第５回のＥＤＣ添加後、レンズをそれぞれ、室温でさらに１時間浸漬した。ＥＤＣを添加すると、バイアル中の溶液が混濁し、この混濁は、約１時間後（すなわち、次のＥＤＣ添加の前）には消失することが観察された。室温で約６５時間放置すると、ポリアクリル酸は固定化され、バイアル中の溶液は、約３．２９のｐＨを示した。ＩＯＬを、ラベルした組織カプセルに移し、これらのカプセルを、１リットルのフラスコ中に置き、６００ｍｌの脱イオン水を用いて、振とう器上１００ｒｐｍで振とうすることによって、室温で１０分置きに洗浄した。洗浄後、ＩＯＬを一晩風乾した。乾燥したＩＯＬは、光学的に透明で透過性であるように見えた。コートし乾燥したレンズ上における接触角の測定を、ＡＳＴ  Ｃｏｎｔａｃｔ  Ａｎｇｌｅ  ＶＣＡ  ２５００計器を使用して実施した。結果は、約４０°から約６０°の間の、疎水性の接触角を示した。
【００３７】
ＰＨＭＢの、ヘプチルアミン／ポリアクリル酸の表面に対する固定化
いくつかの微量遠心用バイアルのそれぞれの中に、Ｃｏｓｍｏｃｉｌ（商標）ＱＣ試薬［Ｚｅｎｅｃａ  Ｂｉｏｃｉｄｅｓ、Ｗｉｌｍｉｎｇｔｏｎ、デラウエア州製］としての２０％ＰＨＭＢ溶液０．２５ｍｌ、および０．２Ｍリン酸ナトリウム緩衝液（ｐＨ３．６）０．７５ｍｌを添加した。それぞれのＩＯＬを、組織カプセルから取り出し、それぞれの微量遠心用バイアル中に置いた。それぞれのバイアルに、新たに調製した０．４Ｍ  ＥＤＣ試薬溶液０．１ｍｌを添加し、次いで、バイアルを閉じ、ボルテックスミキサー中で、１０秒間混合した。ＩＯＬ表面上の残存カルボン酸基の反応を、室温で１時間続けて、ＰＨＭＢ分子上の末端の基との反応によってアミド基を形成した。さらに４回のＥＤＣの添加を、１時間置きに行い、全部で５回添加した。ＥＤＣの最後の添加後、ＩＯＬを、室温で約１７〜１８時間浸漬させた。
【００３８】
新しい微量遠心用バイアルを、上記に従って準備し、ＩＯＬをそれぞれ、それぞれの新しいバイアルに移した。ＥＤＣを用いた処理は、ここでも、前記に従って実施した。第５回のＥＤＣの添加および約１６〜１７時間の浸漬後、バイアルの溶液は、約４．６８のｐＨを有した。
【００３９】
ＩＯＬそれぞれを、それぞれの組織カプセルに移し戻し、それらの組織カプセルを、６００ｍｌのビーカー中に置き、０．２ミクロンの滅菌フィルターを通してろ過されている４００ｍｌの脱イオン水中で、１００ｒｐｍで振とうしながら１０回洗浄した。洗浄後、それぞれのＩＯＬを、組織カプセルから取り出し、ｐＨ７．４７のダルベッコリン酸緩衝化食塩水（ＤＰＢＳ）溶液１．０ｍｌを含有する微量遠心用バイアル中に置いて、任意の未反応のカルボン酸基を中和した。この溶液は、緩衝化食塩水中に約０．０１Ｍのリン酸を含有した。この中和は、室温で１８時間続けた。中和後、それぞれのＩＯＬを、組織カプセルに移し戻した。中和後のＤＰＢＳ溶液のｐＨは、約７．２７であることが見い出された。さらなる脱イオン水中での洗浄後、コートされたＩＯＬを、周囲条件下で、一晩乾燥させた。
【００４０】
前記の詳細な説明において、少なくとも１つの例示的な実施形態を示したが、非常に多数の変形形態が存在することを理解されたい。また、１つまたは複数の例示的な実施形態は、例に過ぎず、いずれの場合であっても、これらによって、説明した実施形態の範囲、適用性または構造が制限されるものではないことも理解されたい。むしろ、前記の詳細な説明によって、１つまたは複数の例示的な実施形態を実行するための好都合な指針が当業者には提供されるであろう。添付の特許請求の範囲に記載する範囲およびそれらの法的な均等物から逸脱することなく、種々の変化形態を、機能および要素の配置において作製することができることを理解されたい。
【図１】
0005522783.tif 000002
【図２】
0005522783.tif 000003
【図３】
0005522783.tif 000004